(57)【特許請求の範囲】
【請求項１】
被帯電体に接触させ電圧を印加して被帯電体面を帯電する帯電部材を有し、前記被帯電体面にトナー像を形成し、紙に転写して画像形成を実行する画像形成装置に用いられる前記帯電部材であり、
弾性発泡体で構成され、下記で定義される帯電部材表面の平均空隙率が５％〜５０％であることを特徴とする帯電部材。
記
（空隙の投影面積Ｂ／セルの投影面積Ａ）×１００で表される空隙率の平均
【請求項２】
前記弾性発泡体を２５ｍｍの厚さに切り取り、前記弾性発泡体をその一方の側を大気圧に、他方の側を大気圧よりも１００ｍｍＨｇ（１３．３ｋＰａ）だけ低い気圧にした時、通気量が１ｃｃ／ｃｍ２ｍｉｎ以上１００ｃｃ／ｃｍ２ｍｉｎ以下となる通気特性を有していることを特徴とする請求項１に記載の帯電部材。
【請求項３】
表面に導電性粒子が塗布されていることを特徴とする請求項１または２に記載の帯電部材。
【請求項４】
導電性粒子の粒径が１０ｎｍ以上でかつ１画素の大きさ以下あることを特徴とする請求項３に記載の帯電部材。
【請求項５】
導電性粒子の抵抗が１×１０１２（Ω・ｃｍ）以下であることを特徴とする請求項３または４に記載の帯電部材。
【請求項６】
電圧を印加した帯電部材を被帯電体に接触させて被帯電体面を帯電する帯電装置を有し、前記被帯電体面にトナー像を形成し、紙に転写して画像形成を実行する画像形成装置に用いられる前記帯電装置であり、前記帯電部材がローラ形状の弾性発泡体で構成され、下記で定義される帯電部材表面の平均空隙率が５％〜５０％であることを特徴とする帯電装置。
記
（空隙の投影面積Ｂ／セルの投影面積Ａ）×１００で表される空隙率の平均
【請求項７】
前記弾性発泡体を２５ｍｍの厚さに切り取り、前記弾性発泡体をその一方の側を大気圧に、他方の側を大気圧よりも１００ｍｍＨｇ（１３．３ｋＰａ）だけ低い気圧にした時、通気量が１ｃｃ／ｃｍ２ｍｉｎ以上１００ｃｃ／ｃｍ２ｍｉｎ以下となる通気特性を有していることを特徴とする請求項６に記載の帯電装置。
【請求項８】
帯電部材は被帯電体に対して速度差をもって移動することを特徴とする請求項６または７に記載の帯電装置。
【請求項９】
導電性粒子を帯電部材の表面に塗布して、帯電部材と被帯電体の接触面に移動可能な導電性粒子を担持することを特徴とする請求項６ないし８の何れか１つに記載の帯電装置。
【請求項１０】
導電性粒子の粒径が１０ｎｍ以上でかつ１画素の大きさ以下あることを特徴とする請求項９に記載の帯電装置。
【請求項１１】
導電性粒子の抵抗が１×１０１２（Ω・ｃｍ）以下であることを特徴とする請求項９または１０に記載の帯電装置。
【請求項１２】
帯電部材は被帯電体との接触ニップ部において被帯電体の移動方向とは逆方向に速度差を保ちつつ移動される事を特徴とする請求項６ないし１１の何れか１つに記載の帯電装置。
【請求項１３】
被帯電体が表面に１０９〜１０１４（Ω・ｃｍ）の材料からなる電荷注入層を有し、電荷注入層は光透過性で絶縁性のバインダーと滑材粉末と導電粒子が含有されていることを特徴とする請求項６ないし１２の何れか１つに記載の帯電装置。
【請求項１４】
現像器から導電性粒子を被帯電体へ供給し、帯電部材の表面に導電粒子を供給することを特徴とする請求項６ないし１３の何れか１つに記載の帯電装置。
【請求項１５】
被帯電体に対する前記帯電部材の帯電方式が、被帯電体表面に直接的に電荷を注入する注入帯電方式であることを特徴とする請求項６ないし１４の何れか１つに記載の帯電装置。
【請求項１６】
被帯電体と、該被帯電体を帯電する手段と、被帯電体の帯電面に静電潜像を形成する画像情報書き込み手段と、その静電潜像をトナーによって可視化する現像手段を有し、被帯電体面に形成されたトナー像を紙に転写して画像形成を実行する画像形成装置であり、前記被帯電体を帯電する帯電手段が請求項６ないし１５の何れかに記載の帯電装置であることを特徴とする画像形成装置。
【請求項１７】
被帯電体の帯電面に静電潜像を形成する画像情報書き込み手段が像露光手段であることを特徴とする請求項１６に記載の画像形成装置。
【請求項１８】
被帯電体に該被帯電体を帯電する工程を含む作像プロセスを適用してトナー像を形成し紙に転写して画像形成を実行する画像形成装置本体に対して着脱自在のプロセスカートリッジであり、少なくとも被帯電体と該被帯電体を一様に帯電する工程を包含しており、該帯電工程手段が請求項１ないし５の何れか１つに記載の帯電部材、または請求項６ないし１５の何れか１つに記載の帯電装置であることを特徴とするプロセスカートリッジ。
【発明の詳細な説明】
【０００１】
【発明の属する技術分野】
本発明は、接触帯電における帯電部材、接触帯電方法及び装置、接触帯電を用いた複写機やプリンタ等の画像形成装置及びプロセスカートリッジに関する。
【０００２】
【従来の技術】
従来、例えば、電子写真装置や静電記録装置等の画像形成装置において、電子写真感光体・静電記録誘電体などの像担持体（被帯電体）を所要の極性・電位に一様に帯電処理（除電処理も含む）する帯電装置としてはコロナ帯電器（コロナ放電器）がよく使用されていた。
【０００３】
コロナ帯電器は非接触型の帯電装置であり、例えば、ワイヤ電極等の放電電極と該放電電極を囲むシールド電極を備え、放電開口部を被帯電体である像担持体に対向させて非接触に配設し、放電電極とシールド電極に高圧を印加することにより、生じる放電電流（コロナシャワー）に像担持体面をさらすことで像担持体面を所定に帯電させるものである。
【０００４】
近時は、コロナ帯電器に比べて低オゾン・低電力等の利点があることから、前記したように被帯電体に電圧を印加した帯電部材を当接させて被帯電体を帯電する接触方式の帯電装置（接触帯電装置）が実用化されてきている。
【０００５】
接触帯電装置は、像担持体等の被帯電体に、ローラ型（帯電ローラ）、ファーブラシ型、磁気ブラシ型、ブレード型等の導電性の帯電部材を接触させ、この帯電部材（接触帯電部材・接触帯電器、以下、接触帯電部材と記す）に所定の帯電バイアスを印加して、被帯電体面を所定の極性・電位に帯電させるものである。
【０００６】
接触帯電の帯電機構（帯電のメカニズム、帯電原理）には、（１）放電帯電機構と（２）直接注入帯電機構の２種類の帯電機構が混在しており、どちらが支配的であるかにより各々の特性が現れる。
【０００７】
（１）放電帯電機構
接触帯電部材と被帯電体との間の微小間隙に生じるコロナ放電現象により被帯電体表面が帯電する機構である。
【０００８】
放電帯電機構は接触帯電部材と被帯電体に一定の放電閾値を有するため、帯電電位より大きな電圧を接触帯電部材に印加する必要がある。また、コロナ帯電器に比べれば発生量は格段に少ないけれども放電生成物を生じることが原理的に避けられないため、オゾンなど活性イオンによる弊害は避けられない。
【０００９】
（２）注入帯電機構
接触帯電部材から被帯電体に直接に電荷が注入されることで被帯電体表面が帯電する系である。直接帯電、あるいは注入帯電、あるいは電荷注入帯電とも称される。
【００１０】
より詳しくは、中抵抗の接触帯電部材が被帯電体表面に接触して、放電現象を介さずに、つまり放電を基本的に用いないで被帯電体表面に直接電荷注入を行うものである。よって、接触帯電部材への印加電圧が放電閾値以下の印加電圧であっても、被帯電体を印加電圧相当の電位に帯電することができる。この直接帯電系はイオンの発生を伴わないため放電生成物による弊害は生じない。
【００１１】
しかし、直接帯電であるため、接触帯電部材の被帯電体への接触性が帯電性に大きく効いてくる。そこで接触帯電部材はより密に構成し、また被帯電体との速度差を多く持ち、より高い頻度で被帯電体に接触する構成をとる必要がある。
【００１２】
Ａ）ローラ帯電
接触帯電装置は、接触帯電部材として導電ローラ（帯電ローラ）を用いたローラ帯電方式が帯電の安定性という点で好ましく、広く用いられている。
【００１３】
このローラ帯電はその帯電機構は前記（１）の放電帯電系が支配的である。
【００１４】
帯電ローラは、導電あるいは中抵抗のゴム材あるいは発泡体を用いて作成される。さらにこれらを積層して所望の特性を得たものもある。
【００１５】
帯電ローラは被帯電体（以下、感光体と記す）との一定の接触状態を得るために弾性を持たせているが、そのため摩擦抵抗が大きく、多くの場合、感光体に従動あるいは若干の速度差をもって駆動される。従って、直接帯電しようとしても、絶対的帯電能力の低下や接触性の不足やローラ上のムラや感光体の付着物による帯電ムラは避けられないため、従来のローラ帯電ではその帯電機構は放電帯電系が支配的である。
【００１６】
図７は接触帯電における帯電効率例を表したグラフである。横軸に接触帯電部材に印加したバイアス、縦軸にはその時得られた感光体帯電電位を表わすものである。
【００１７】
従来のローラ帯電の場合の帯電特性はＡで表される。即ち凡そ−５００Ｖの放電閾値を過ぎてから帯電が始まる。従って、−５００Ｖに帯電する場合は−１０００Ｖの直流電圧を印加するか、あるいは、−５００Ｖ直流の帯電電圧に加えて、放電閾値以上の電位差を常に持つようにピーク間電圧１２００Ｖの交流電圧を印加して感光体電位を帯電電位に収束させる方法が一般的である。
【００１８】
より具体的に説明すると、厚さ２５μｍのＯＰＣ感光体に対して帯電ローラを加圧当接させた場合には、約６４０Ｖ以上の電圧を印加すれば感光体の表面電位が上昇し始め、それ以降は印加電圧に対して傾き１で線形に感光体表面電位が増加する。この閾値電圧を帯電開始電圧Ｖｔｈと定義する。
【００１９】
つまり、電子写真に必要とされる感光体表面電位Ｖｄを得るためには帯電ローラにはＶｄ＋Ｖｔｈという必要とされる以上のＤＣ電圧が必要となる。このようにしてＤＣ電圧のみを接触帯電部材に印加して帯電を行う方法を「ＤＣ帯電方式」と称する。
【００２０】
しかし、ＤＣ帯電においては環境変動等によって接触帯電部材の抵抗値が変動するため、また、感光体が削れることによって膜厚が変化するとＶｔｈが変動するため、感光体の電位を所望の値にすることが難しかった。
【００２１】
このため、更なる帯電の均一化を図るために特開昭６３−１４９６６９号公報に開示されるように、所望のＶｄに相当するＤＣ電圧に２×Ｖｔｈ以上のピーク間電圧を持つＡＣ成分を重畳した電圧を接触帯電部材に印加する「ＡＣ帯電方式」が用いられる。これは、ＡＣによる電位のならし効果を目的としたものであり、被帯電体の電位はＡＣ電圧のピークの中央であるＶｄに収束し、環境等の外乱には影響されることはない。
【００２２】
ところが、このような接触帯電装置においても、その本質的な帯電機構は、接触帯電部材から感光体への放電現象を用いているため、先に述ベたように接触帯電部材に印加する電圧は感光体表面電位以上の値が必要とされ、微量のオゾンは発生する。
【００２３】
また、帯電均一化のためにＡＣ帯電を行った場合にはさらなるオゾンの発生、ＡＣ電圧の電界による接触帯電部材と感光体の振動騒音（ＡＣ帯電音）の発生、また、放電による感光体表面の劣化等が顕著になり、新たな問題点となっていた。
【００２４】
Ｂ）ファーブラシ帯電
ファーブラシ帯電は、接触帯電部材として導電性繊維のブラシ部を有する部材（ファーブラシ帯電器）を用い、その導電性繊維ブラシ部を被帯電体としての感光体に接触させ、所定の帯電バイアスを印加して感光体面を所定の極性・電位に帯電させるものである。
【００２５】
このファーブラシ帯電もその帯電機構は前記（１）の放電帯電系が支配的である。
【００２６】
ファーブラシ帯電器は固定タイプとロールタイプが実用化されている。中抵抗の繊維を基布に折り込みパイル状に形成したものを電極に接着したものが固定タイプで、ロールタイプはパイルを芯金に巻き付けて形成する。繊維密度としては１００本／ｍｍ2程度のものが比較的容易に得られるが、直接帯電により十分均一な帯電を行うにはそれでも接触性は不十分であり、直接帯電により十分均一な帯電を行うには感光体に対し機械構成としては困難なほどに速度差を持たせる必要があり、現実的ではない。
【００２７】
このファーブラシ帯電の直流電圧印加時の帯電特性は図７のＢに示される特性をとる。
【００２８】
従って、ファーブラシ帯電の場合も、固定タイプ、ロールタイプどちらも多くは、高い帯電バイアスを印加し放電現象を用いて帯電を行っている。
【００２９】
Ｃ）磁気ブラシ帯電
磁気ブラシ帯電は、接触帯電部材として導電性磁性粒子をマグネットロール等で磁気拘束してブラシ状に形成した磁気ブラシ部を有する部材（磁気ブラシ帯電器）を用い、その磁気ブラシ部を被帯電体としての感光体に接触させ、所定の帯電バイアスを印加して感光体面を所定の極性・電位に帯電させるものである。
【００３０】
この磁気ブラシ帯電の場合はその帯電機構は前記（２）の直接帯電系が支配的である。
【００３１】
磁気ブラシ部を構成させる導電性磁性粒子として粒径５〜５０μｍのものを用い、感光体と十分速度差を設けることで、均一に直接帯電を可能にする。
【００３２】
図７の帯電特性グラフのＣにあるように、印加バイアスとほぼ比例した帯電電位を得ることが可能になる。
【００３３】
しかしながら、機器構成が複雑であること、磁気ブラシ部を構成している導電性磁性粒子が脱落して感光体に付着する等他の弊害もある。
【００３４】
特開平６−３９２１号公報等には感光体表面にあるトラップ準位または電荷注入層の導電粒子等の電荷保持部材に電荷を注入して接触注入帯電を行う方法が提案されている。放電現象を用いないため、帯電に必要とされる電圧は所望する感光体表面電位分のみであり、オゾンの発生もない。さらに、ＡＣ電圧を印加しないので、帯電音の発生もなく、ローラ帯電方式と比べると、オゾンレス、低電力の優れた帯電方式である。
【００３５】
Ｄ）トナーリサイクルシステム（クリーナレス）
転写方式の画像記録装置においては、転写後の感光体（像担持体）に残存する転写残りの現像剤（トナー）はクリーナ（クリーニング装置）によって感光体面から除去されて廃トナーとなるが、この廃トナーは環境保護の面からも出ないことが望ましい。そこでクリーナをなくし、転写後の感光体上の転写残トナーは現像装置によって「現像同時クリーニング」で感光体上から除去し現像装置に回収・再用する装置構成にしたトナーリサイクルシステム（またはトナーリサイクルプロセス）の画像記録装置も出現している。
【００３６】
現像同時クリーニングとは、転写後に感光体上に残留したトナーを次工程以降の現像時、即ち引き続き感光体を帯電し、露光して潜像を形成し、該潜像の現像時にかぶり取りバイアス（現像装置に印加する直流電圧と感光体の表面電位間の電位差であるかぶり取り電位差Ｖｂａｃｋ）によって回収する方法である。この方法によれば、転写残トナーは現像装置に回収されて次工程以後に再用されるため、廃トナーをなくし、メンテナンスに手を煩わせることも少なくすることができる。またクリーナレスであることでスペース面での利点も大きく、画像記録装置を大幅に小型化できるようになる。
【００３７】
トナーリサイクルシステムは上記のように転写残トナーを専用のクリーナによって感光体面から除去するのではなく、帯電手段部を経由させて現像装置に至らせて再度現像プロセスにて利用するものであるため、感光体の帯電手段として接触帯電を用いた場合においては感光体と接触帯電部材との接触部に絶縁性であるトナーが介在した状態で如何にして感光体を帯電するかが課題になっている。上記したローラ帯電やファーブラシ帯電においては、感光体上の転写残トナーを拡散し非パターン化するとともに、大きなバアイスを印加し放電による帯電を用いることが多い。磁気ブラシ帯電においては接触帯電部材として粉体を用いるため、その粉体である導電性磁性粒子の磁気ブラシ部が感光体に柔軟に接触し感光体を帯電できる利点があるが、機器構成が複雑であること、磁気ブラシ部を構成している導電性磁性粒子の脱落による弊害が大きい。
【００３８】
Ｅ）直接注入帯電（スポンジ＋導電粒子）
直接注入帯電は接触帯電部材から被帯電体部分に電荷が直接移動することをその帯電機構とするから、ローラ帯電により直接注入帯電を行わせるには接触帯電部材としての帯電ローラが十分に被帯電体表面に接触する必要があり、従動回転では不十分である。
【００３９】
帯電ローラを十分に被帯電体表面に接触させるためには先に述ベた磁気ブラシ帯電器と同様に被帯電体に対して帯電ローラを周速差を持たせて回転させる必要がある。しかしながら、弾性体より構成される接触帯電部材は該接触帯電部材と被帯電体との間の摩擦力が大きいために、被帯電体に速度差を持たせて回転させることができなかった。また無理に回転すると、接触帯電部材や被帯電体の表面が削れてしまうという問題があった。
【００４０】
帯電部材と被帯電体との速度差は、具体的には帯電部材面を移動駆動して被帯電体との間に速度差を設けることになる。好ましくは帯電部材を回転駆動し、さらにその回転方向は被帯電体表面の移動方向とは逆方向に回転するように構成するのがよい。
【００４１】
帯電部材面を被帯電体表面の移動方向と同じ方向に移動させて速度差をもたせることも可能であるが、直接注入帯電の帯電性は被帯電体の周速と帯電部材の周遠の比に依存するため、逆方向と同じ周速比を得るには順方向では帯電部材の回転数が逆方向の時に比べて大きくなるので、帯電部材を逆方向に移動させる方が回転数の点で有利である。ここで記述した周速比は
周速比（％）＝（帯電部材周速−被帯電体周速）／被帯電体周速×１００
である（帯電部材周速はニップ部において帯電部材表面が被帯電体表面と同じ方向に移動するとき正の値である）。
【００４２】
かくして、接触帯電部材として比較的に構成が簡単で帯電ローラ等を用いた場合でも、該接触帯電部材に対する帯電に必要な印加バイアスは被帯電体に必要な電位相当の電圧で十分であり、放電現象を用いない安定かつ安全な帯電方式を実現することができる。
【００４３】
つまり、接触帯電装置において、接触帯電部材として帯電ローラ等の簡易な部材を用いた場合でも、より帯電均一性に優れ且つ長期に渡り安定した直接注入帯電を実現する、即ち、低印加電圧でオゾンレスの注入帯電を簡易な構成で実現することができる。
【００４４】
またこれにより、均一な帯電性を与えることが出来、オゾン生成物による障害、帯電不良による障害等のない、簡易な構成、低コストな画像形成装置やプロセスカートリッジを得ることができる。
【００４５】
接触帯電部材と被帯電体との摩擦力を小さくする手段としては、少なくとも接触帯電部材と被帯電体とのニップ部に粉体を存在させることで該粉体による潤滑効果（摩擦低減効果）により効果的に接触帯電部材と被帯電体との摩擦力を小さくすることができる。また接触帯電部材の表面に低摩擦層を具備させることによっても効果的に接触帯電部材と被帯電体との摩擦力を小さくすることができる。
【００４６】
少なくとも接触帯電部材と被帯電体とのニップ部に粉体を存在させることで、被帯電体と接触帯電部材とのニップ部において摩擦を減らせ、接触帯電部材のトルクを減らせ、接触帯電部材は被帯電体と速度差をもって接触できると同時に、粉体を介して密に均一に被帯電体に接触して、つまり接触帯電部材と被帯電体のニップ部に存在する粉体が被帯電体表面を隙間なく摺擦することで被帯電体に電荷を直接注入できるのである。即ち接触帯電部材による被帯電体の帯電は粉体の存在により直接注入帯電が支配的となる。
【００４７】
従って、高い帯電効率が得られ、接触帯電部材に印加した電圧とほぼ同等の電位を被帯電体に与えることができる。弾性体を用いた接触帯電部材面を被帯電体に速度差を持たせて移動させながら被帯電体に当接させる場合、接触帯電部材と被帯電体との摩擦力を小さくすることで接触帯電部材の初期駆動トルクを減らして安定した接触帯電部材面の移動が出来るようにし、接触帯電部材と被帯電体の帯電ニップ部で均一な直接接触状態を得て、均一な直接注入帯電を可能としたものである。
【００４８】
【発明が解決しようとする課題】
上記の従来の技術の項に記載したように、従来の接触注入帯電において接触帯電部材としてスポンジローラのような多孔状の表面を持つ部材に、接触帯電性を向上させるための導電性微粒子をコートしたものがある。この場合は、被帯電体と接触帯電部材間の接触に加え、被帯電体と導電性微粒子間の接触を介して帯電を行う事ができ、接触帯電部材と被帯電体間の接触を極めて密にする事が可能であり、良好な帯電性を得る事が可能となり、均一で安定な注入帯電を実現できる。
【００４９】
導電性微粒子は帯電補助を目的とした粒子（帯電促進粒子）であり、接触帯電において少なくとも接触帯電部材と被帯電体とのニップ部に（帯電ニップ部）にこの導電性微粒子（以下、導電性粒子と記す）を介在させることで均一で安定な注入帯電を実現している。
【００５０】
すなわち、被帯電体と接触帯電部材との帯電ニップ部に導電性粒子が存在した状態で被帯電体の接触帯電が行われる。帯電ニップ部に導電性粒子が存在する事で、該粒子の滑材効果により接触帯電部材に対して被帯電体を無理なく容易に接触移動状態にする事が可能となると共に、該接触帯電部材が該粒子を介して被帯電体面に密に接触してより高い頻度で被帯電体面に接触する構成となる。その結果、帯電ニップ部において、移動する被帯電体面は導電性粒子によりまんべんなく摺擦される事で接触帯電部材と被帯電体との緻密な接触性と接触抵抗が維持できるため、均一性に優れ、かつ帯電能の高い直接注入帯電を行う事ができるようになり、上記接触帯電部材による被帯電体の接触帯電は直接注入帯電が支配的となる。
【００５１】
しかしながら、クリーナレス構成で、連続気泡のスポンジローラの場合には印字枚数が増加するにつれて、帯電スポンジローラに繊維質の紙粉の蓄積が増加していき、その紙粉を核にして転写残トナーの塊が発生し、帯電不良を起こす問題がある。
【００５２】
一方、クリーナレス構成で、それぞれのセルが独立した独立気泡のスポンジローラの場合には、粒子の保持能力が低いため、転写残トナーを一時的に貯えることができず、すぐに感光体上に吐き出してしまい、画像露光の際にその転写残トナーにより遮光をおこしたり、また一度の多く感光体に吐き出された転写残トナーが現像器で回収しきれずに、転写材の非画像部にトナーが薄っすらとかぶる問題がある。
【００５３】
本発明の目的は、このような課題を解決し、良好な帯電性および画像を安定して得る事が可能な、帯電部材、帯電装置、画像形成装置及びプロセスカートリッジを提供する事である。
【００５４】
【課題を解決するための手段】
本発明は下記の構成を特徴とする、帯電部材、帯電装置、画像形成装置及びプロセスカートリッジである。
【００５５】
（１）被帯電体に接触させ電圧を印加して被帯電体面を帯電する帯電部材を有し、前記被帯電体面にトナー像を形成し、紙に転写して画像形成を実行する画像形成装置に用いられる前記帯電部材であり、
弾性発泡体で構成され、下記で定義される帯電部材表面の平均空隙率が５％〜５０％であることを特徴とする帯電部材。
記
（空隙の投影面積Ｂ／セルの投影面積Ａ）×１００で表される空隙率の平均
【００５６】
（２）前記弾性発泡体を２５ｍｍの厚さに切り取り、前記弾性発泡体をその一方の側を大気圧に、他方の側を大気圧よりも１００ｍｍＨｇ（１３．３ｋＰａ）だけ低い気圧にした時、通気量が１ｃｃ／ｃｍ2ｍｉｎ以上１００ｃｃ／ｃｍ2ｍｉｎ以下となる通気特性を有していることを特徴とする（１）に記載の帯電部材。
【００５７】
（３）表面に導電性粒子が塗布されていることを特徴とする（１）または（２）に記載の帯電部材。
【００５８】
（４）導電性粒子の粒径が１０ｎｍ以上でかつ１画素の大きさ以下あることを特徴とする（３）に記載の帯電部材。
【００５９】
（５）導電性粒子の抵抗が１×１０12（Ω・ｃｍ）以下であることを特徴とする（３）または（４）に記載の帯電部材。
【００６０】
（６）電圧を印加した帯電部材を被帯電体に接触させて被帯電体面を帯電する帯電装置を有し、前記被帯電体面にトナー像を形成し、紙に転写して画像形成を実行する画像形成装置に用いられる前記帯電装置であり、前記帯電部材がローラ形状の弾性発泡体で構成され、下記で定義される帯電部材表面の平均空隙率が５％〜５０％であることを特徴とする帯電装置。
記
（空隙の投影面積Ｂ／セルの投影面積Ａ）×１００で表される空隙率の平均
【００６１】
（７）前記弾性発泡体を２５ｍｍの厚さに切り取り、前記弾性発泡体をその一方の側を大気圧に、他方の側を大気圧よりも１００ｍｍＨｇ（１３．３ｋＰａ）だけ低い気圧にした時、通気量が１ｃｃ／ｃｍ2ｍｉｎ以上１００ｃｃ／ｃｍ2ｍｉｎ以下となる通気特性を有していることを特徴とする（６）に記載の帯電装置。
【００６２】
（８）帯電部材は被帯電体に対して速度差をもって移動することを特徴とする（６）または（７）に記載の帯電装置。
【００６３】
（９）導電性粒子を帯電部材の表面に塗布して、帯電部材と被帯電体の接触面に移動可能な導電性粒子を担持することを特徴とする（６）ないし（８）の何れか１つに記載の帯電装置。
【００６４】
（１０）導電性粒子の粒径が１０ｎｍ以上でかつ１画素の大きさ以下あることを特徴とする（９）に記載の帯電装置。
【００６５】
（１１）導電性粒子の抵抗が１×１０12（Ω・ｃｍ）以下であることを特徴とする（９）または（１０）に記載の帯電装置。
【００６６】
（１２）帯電部材は被帯電体との接触ニップ部において被帯電体の移動方向とは逆方向に速度差を保ちつつ移動される事を特徴とする（６）ないし（１１）の何れか１つに記載の帯電装置。
【００６７】
（１３）被帯電体が表面に１０9〜１０14（Ω・ｃｍ）の材料からなる電荷注入層を有し、電荷注入層は光透過性で絶縁性のバインダーと滑材粉末と導電粒子が含有されていることを特徴とする（６）ないし（１２）の何れか１つに記載の帯電装置。
【００６８】
（１４）現像器から導電粒子を被帯電体へ供給し、帯電部材の表面に導電粒子を供給することを特徴とする（６）ないし（１３）の何れか１つに記載の帯電装置。
【００６９】
（１５）被帯電体に対する前記帯電部材の帯電方式が、被帯電体表面に直接的に電荷を注入する注入帯電方式であることを特徴とする（６）ないし（１４）の何れか１つに記載の帯電装置。
【００７０】
（１６）被帯電体と、該被帯電体を帯電する手段と、被帯電体の帯電面に静電潜像を形成する画像情報書き込み手段と、その静電潜像をトナーによって可視化する現像手段を有し、被帯電体面に形成されたトナー像を紙に転写して画像形成を実行する画像形成装置であり、前記被帯電体を帯電する帯電手段が請求項６ないし１５の何れかに記載の帯電装置であることを特徴とする画像形成装置。
【００７１】
（１７）被帯電体の帯電面に静電潜像を形成する画像情報書き込み手段が像露光手段であることを特徴とする（１６）に記載の画像形成装置。
【００７２】
（１８）被帯電体に該被帯電体を帯電する工程を含む作像プロセスを適用してトナー像を形成し紙に転写して画像形成を実行する画像形成装置本体に対して着脱自在のプロセスカートリッジであり、少なくとも被帯電体と該被帯電体を一様に帯電する工程を包含しており、該帯電工程手段が請求項１ないし５の何れか１つに記載の帯電部材、または請求項６ないし１５の何れか１つに記載の帯電装置であることを特徴とするプロセスカートリッジ。
【００７３】
〈作用〉
本発明の発泡体であるかどうか、以下のように検定する。
【００７４】
図８は、本発明の帯電部材表面の拡大図である。  図８の拡大図として、ＳＥＭ写真等が用いられる。その帯電部材表面の拡大写真から、大きいものから（大きく見えるセルが、セルの中心で切れている可能性が高いので）１００個のセルを抽出して、セルの投影面積Ａと空隙（隣のセルとつながっている穴）面積Ｂを計測し、その比率を平均する。
【００７５】
発泡セル１個の空隙率＝（空隙の面積Ｂ／セルの投影面積Ａ）×１００
これを１００個分平均する。（平均空隙率）
本発明の発泡体では、この平均空隙率が５％以上５０％以下であることである。平均空隙率が５％以上あることで、粒子の保持能力が高くなり、５０％以下であることで、連泡状態が少なくなり、紙粉の入り込みを防止できる。
【００７６】
ここでは、平均空隙率が５％以上５０％以下の発泡体を半独立半連続気泡の発泡体と呼ぶことにする。
【００７７】
次に、以下、本発明の効果を図４〜６図の模型図を用いて具体的に説明する。
【００７８】
▲１▼．図４は、帯電部材（帯電ローラ）として発泡体のセル構造が「半独立半連続気泡」の弾性発泡体２ｂを用いた時における紙粉ｓ、転写残トナーｔ′の弾性発泡体２ｂヘの取り込まれ方と弾性発泡体２ｂからの吐き出し方を簡略化して示したものである。
【００７９】
図４に示すように、この半独立半連続気泡の弾性発泡体２ｂは独立気泡の性質を持っているため、糸状の細長い紙粉ｓは弾性体２ｂの奥までは進入することできず、紙粉ｓが弾性発泡体２ｂに取り込まれても、ほとんどの繊維質の紙粉ｓは弾性発泡体２ｂの表面にしか存在しないため、紙粉ｓは弾性発泡体２ｂから転写残トナーｔ′が吐き出されると同時にすぐに吐き出される。
【００８０】
一方、この弾性発泡体２ｂは連続気泡の性質も持っており、粒子は弾性発泡体２ｂの奥までは進入することができる。そのため、転写残トナーｔ′を一時的に貯えて、徐々に弾性発泡体２ｂから被帯電体（感光体）に吐き出すことができる。
【００８１】
▲２▼．比較例として、図５に帯電部材として発泡体のセル構造が「連続気泡」の弾性発泡体２ｂ′を用いた時における紙粉ｓ、転写残トナーｔ′の弾性体２ｂ′ヘの取り込まれ方と弾性発泡体２ｂ′からの吐き出し方を簡略化して示す。
【００８２】
図５に示すように、この弾性発泡体２ｂ′は独立気泡の性質を持っていないため、紙粉ｓが弾性発泡体２ｂ′に取り込まれたら、その紙粉ｓは弾性発泡体２ｂ′の奥までは進入してしまい、弾性発泡体２ｂ′から被帯電体に吐き出されなくなってしまう。しかし、この弾性発泡体２ｂ′は連続気泡であるので、粒子の保持能力が高いため、転写残トナーｔ′を一時的に貯えて、徐々に弾性発泡体２ｂ′から被帯電体に吐き出すことができる。
【００８３】
▲３▼．また比較例として、図６に帯電部材として発泡体のセル構造が「独立気泡」の弾性発泡体２ｂ″を用いた時における紙粉ｓ、転写残トナーｔ′の取り込み方と吐き出し方を簡略化して示す。
【００８４】
図６に示すように、この弾性発泡体２ｂ″は独立気泡であるため、糸状の細長い紙粉ｓは弾性発泡体２ｂ″の奥までは進入することできず、紙粉ｓが弾性発泡体２ｂ″に取り込まれても、紙粉ｓは弾性発泡体２ｂ″から転写残トナーｔ′が吐き出されると同時にすぐに吐き出される。
【００８５】
しかしこの弾性発泡体２ｂ″は連続気泡の性質を持っていないため、粒子の保持能力が低く、転写残トナーｔ′を一時的に貯えられず、転写残トナーｔ′が弾性発泡体２ｂ″から被帯電体に一度に吐き出されてしまう。
【００８６】
以上のことから、帯電部材として発泡体のセル構造が「半独立半連続気泡」の弾性発泡体２ｂを用いることにより、連続気泡の弾性発泡体２ｂ′で問題であった繊維質の紙粉ｓによる帯電不良が解決され、長期の印字に対しても帯電部材は繊維質の紙粉ｓを貯えることなく、帯電不良のない良好な画像を得ることができる。
【００８７】
同時に帯電部材として半独立半連続気泡の弾性発泡体２ｂを用いることにより、独立気泡の弾性発泡体２ｂ″で問題であった転写残トナーｔ′の吐き出しによる転写残トナーによる遮光やかぶりも解決され、長期の印字に対しても画像結果のない良好な画像を得ることができる。
【００８８】
【発明の実施の形態】
〈実施例１〉
図１は本発明に従う帯電部材もしくは接触帯電装置を備えた画像形成装置例の概略構成模型図である。
【００８９】
本例の画像形成装置は、転写式電子写真プロセス利用、プロセスカートリッジ着脱方式、接触帯電方式のレーザープリンタ（記録装置）である。
【００９０】
（１）プリンタの全体的概略構成
１は被帯電体（像担持体）である。本実施例はφ３０ｍｍの回転ドラム型の負極性ＯＰＣ感光体（ネガ感光体、以下、感光ドラムと記す）である。この感光ドラム１は矢印の時計方向に周速度５０ｍｍ／ｓｅｃ（＝プロセススピードＰＳ、印字速度）をもって回転駆動される。
【００９１】
２は感光ドラム１に所定の押圧力をもって接触させて配設した可撓性の接触帯電部材（接触帯電器）としての導電性弾性ローラ（以下、帯電ローラと記す）である。ｎは感光ドラム１と帯電ローラ２とのニップ部である帯電ニップ部である。帯電ローラ２の表面には予めフッ素化合物で表面処理し、その後、移動可能な導電性粒子（帯電促進粒子）ｍ１を塗布してある。この帯電ローラ２及び導電性粒子ｍ１については後述する。
【００９２】
帯電ローラ２は感光ドラム１とのニップ部である帯電ニップ部ｎにおいて感光ドラム１の回転方向と逆方向（カウンター）で回転駆動され、感光ドラム１面に対して速度差を持って接触する。また帯電バイアス印加電源Ｓ１から所定の帯電バイアスが印加される。
【００９３】
これにより、回転感光ドラム１の周面が直接注入帯電方式で所定の極性・電位に一様に接触帯電処理される。これについては後述する。
【００９４】
３はレーザーダイオード・ポリゴンミラー等を含むレーザービームスキャナ（露光装置）である。このレーザービームスキャナ３は目的の画像情報の時系列電気ディジタル画素信号に対応して強度変調されたレーザー光を出力し、該レーザー光で上記回転感光ドラム１の一様帯電面を走査露光Ｌする。この走査露光Ｌにより回転感光ドラム１の面に目的の画像情報に対応した静電潜像が形成される。
【００９５】
４は現像器である。現像剤ｔには導電性粒子（帯電促進粒子）ｍ２を添加してある。回転感光ドラム１面の静電潜像はこの現像器４により現像部ａにてトナー像として現像される。この現像器４及び導電性粒子ｍ２については後述する。
【００９６】
５は接触転写手段としての中抵抗の転写ローラであり、感光ドラム１に所定に圧接させて転写ニップ部ｂを形成させてある。この転写ニップ部ｂに不図示の給紙部から所定のタイミングで記録材（紙）としての転写材Ｐが給紙され、かつ転写ローラ５に転写バイアス印加電源Ｓ３から所定の転写バイアス電圧が印加されることで、感光ドラム１側のトナー像が転写ニップ部ｂに給紙された転写材Ｐの面に順次に転写されていく。本実施例ではローラ抵抗値は５×１０８Ωのものを用い、＋２０００ＶのＤＣ電圧を印加して転写を行った。即ち、転写ニップ部ｂに導入された転写材Ｐはこの転写ニップ部ｂを挟持搬送されて、その表面側に回転感光ドラム１の表面に形成担持されているトナー画像が順次に静電気力と押圧力にて転写されていく。
【００９７】
６は熱定着方式等の定着装置である。転写ニップ部ｂに給紙されて感光ドラム１側のトナー像の転写を受けた転写材Ｐは回転感光ドラム１の面から分離されてこの定着装置６に導入され、トナー像の定着を受けて画像形成物（プリント、コピー）として装置外へ排出される。
【００９８】
本実施例のプリンタはクリーナレスであり、転写材Ｐに対するトナー像転写後の回転感光ドラム１面に残留の転写残トナーは専用のクリーナ（クリーニング装置）で除去されることなく、感光ドラム１の回転にともない帯電ニップ部ｎを経由して現像部ａに至り、現像器４において現像同時クリーニングにて回収される（トナーリサイクルプロセス）。
【００９９】
（２）帯電ローラ２
本実施例における接触帯電部材としての帯電ローラ２は芯金２ａ上に可撓性部材としてウレタンにカーボンを分散した中抵抗の弾性発泡体の層２ｂを形成している。その発泡体のセル構造は「半独立半連続気泡」である。
【０１００】
中でも、本発明においては、帯電ローラ２の軸方向における弾性発泡体層２ｂの長さが２５ｍｍになるように切断してなる供試体の軸方向の一方の側を大気圧に、他方の側を大気圧よりも１００ｍｍＨｇ（１３．３ｋＰａ）だけ低い気圧にした時、通気量が１ｃｃ／ｃｍ2ｍｉｎ以上１００ｃｃ／ｃｍ2ｍｉｎ以下となる通気特性を有しているものが、好適に用いられるものである。通気量が１ｃｃ／ｃｍ2ｍｉｎ未満の場合、帯電部材表面の発泡セルの壁が、隣のセルとほとんどつながっていないため、粒子の保持能力が低くなる。その結果、転写残トナーを一時的に貯えることができず、すぐに感光体上に吐き出してしまい、画像露光の際にその転写残トナーにより遮光をおこしたり、また一度の多く感光体に吐き出された転写残トナーが現像器で回収しきれずに、転写材の非画像部にトナーカブリが発生する。一方、通気量が１００ｃｃ／ｃｍ2ｍｉｎ以上だと、連泡状態が大きくなり、帯電部材に紙粉が入り込んでしまう。その結果、帯電スポンジローラに繊維質の紙粉の蓄積が増加していき、その紙粉を核にして転写残トナーの塊が発生し、帯電不良を起こす。
【０１０１】
そして、そのような弾性発泡体の通気量は、具体的には図２に示される装置構成によって、帯電ローラの形態において、以下の如くして測定されることとなるのである。即ち、先ず、通気量の測定されるべき弾性発泡体層２ｂを設けた帯電ローラ２を作成し、それにより、その弾性発泡体層２ｂの部分の軸方向における長さが２５ｍｍになるように切断してなる供試体１７を、その帯電ローラ２の外形より若干小さい内径を有する円筒１８に圧入した後、かかる円筒の一端を大気にさらす一方、その他端を流量計１９を介して真空ポンプ２０に接続する。次いで、円筒１８の真空ポンプ２０に接続された側の圧力を圧力計２１にて計測して、それが大気圧よりも１００ｍｍＨｇだけ低い気圧になるように、真空ポンプ２０を作動させ、その時の空気流量を流量計１９で測定し、そして、その測定値を該供試体１７の弾性発泡体層の部分の断面積で除することによって、目的とする通気量を得るのである。今回、用いた帯電ローラの通気量は１３ｃｃ／ｃｍ2ｍｉｎである。
【０１０２】
この帯電ローラ２には予め移動可能な導電性粒子（帯電促進粒子）ｍ１を塗布してある。
【０１０３】
中抵抗である弾性発泡体層２ｂの製造に際して、発泡原料には、ウレタン原料のほかに、架橋剤、発泡剤（水、低沸点物質、ガス体等）、界面活性剤、触媒等が、目標とする発泡形成後のスポンジ層の構造、即ち半独立半連続気泡の発泡体構造を生じしめ易い公知の配合となるように、適宜に添加されて、反応性の発泡原料とされる。またこのような原料に、帯電ローラに所望の導電性を付与するために、導電性粒子（例えばカーボンブラック）を添加している。そして、成形型内にこのような発泡原料を導いて、発泡形成操作を行うことにより、中抵抗である半独立半連続気泡の弾性発泡体層２ｂを芯金２ａの上にローラ状に形成した。その後必要に応じて表面を研磨して直径１２ｍｍ、長手長さ２００ｍｍの導電性弾性ローラである帯電ローラ２を作成した。
【０１０４】
本実施例の帯電ローラ２のローラ抵抗を測定したところ１００ｋΩであった。ローラ抵抗は、帯電ローラ２の芯金２ａに総圧１ｋｇ（９．８Ｎ）の加重がかかるようφ３０ｍｍのアルミドラムに帯電ローラ２を圧着した状態で、芯金２ａとアルミドラムとの間に１００Ｖを印加し、計測した。
【０１０５】
ここで、接触帯電部材である帯電ローラ２は電極として機能することが重要である。つまり、弾性を持たせて被帯電体との十分な接触状態を得ると同時に、移動する被帯電体を充電するに十分低い抵抗を有する必要がある。一方では被帯電体にピンホールなどの低耐圧欠陥部位が存在した場合に電圧のリークを防止する必要がある。被帯電体として電子写真用感光体を用いた場合、十分な帯電性と耐リークを得るには１０4〜１０7Ωの抵抗が望ましい。
【０１０６】
帯電ローラ２の硬度は、硬度が低すぎると形状が安定しないために被帯電体との接触性が悪くなり、高すぎると被帯電体との間に帯電ニップ部を確保できないだけでなく、被帯電体表面へのミクロな接触性が悪くなるので、アスカーＣ硬度で２５度から５０度が好ましい範囲である。
【０１０７】
帯電ローラ２の弾性発泡体の材料として、ＥＰＤＭ、ウレタン、ＮＢＲ、シリコーンゴムや、ＩＲ等が上げられる。これらの材料には、更に架橋剤、発泡剤（水、低沸点物質、ガス体等）、界面活性剤、触媒等が、目標とする発泡形成後のスポンジ層の構造、即ち半独立半連続気泡の発泡体構造を生じしめ易い公知の配合となるように、適宜に添加されて、反応性の発泡材料とされる。また抵抗調整のためにカーボンブラックや金属酸化物等の導電性物質が分散される。また、特に導電性物質を分散せずに、イオン導電性の材料を用いて抵抗調整をすることも可能である。そして、成形型内にこれらの材料の発泡材料を導いて、発泡形成操作を行うことにより、中抵抗である半独立半連続気泡の弾性発泡体層を作成する。
【０１０８】
帯電ローラ２は被帯電体としての感光ドラム１に対して弾性に抗して所定の押圧力で圧接させて配設し、本実施例では幅３ｍｍの帯電ニップ部を形成させてある。
【０１０９】
また本実施例では、この帯電ローラ２を帯電ニップ部ｎにおいて帯電ローラ表面と感光体表面とが互いに逆方向に等速で移動するよう凡そ８０ｒｐｍで矢印の時計方向に回転駆動させた。即ち接触帯電部材としての帯電ローラ２の表面は被帯電体としての感光ドラム１の面に対して速度差を持たせるようにした。
【０１１０】
また帯電ローラ２の芯金２ａには帯電バイアス印加電源Ｓ１から−７００Ｖの直流電圧を帯電バイアスとして印加するようにした。
【０１１１】
（３）現像器４
本実施例の現像器４は現像剤ｔとして一成分磁性トナー（ネガトナー）を用いた反転現像器４である。
【０１１２】
４ａはマグネットロール４ｂを内包させた、現像剤担持搬送部材として非磁性回転現像スリーブであり、この回転現像スリーブ４ａに規制ブレード４ｃで現像剤ｔが薄層にコートされる。
【０１１３】
現像剤ｔは規制ブレード４ｃで回転現像スリーブ４ａに対する層厚が規制され、また電荷が付与される。
【０１１４】
回転現像スリーブ４ａにコートされた現像剤はスリーブ４ａの回転により、感光ドラム１とスリーブ４ａの対向部である現像部（現像領域部）ａに搬送される。またスリーブ４ａには現像バイアス印加電源Ｓ２より現像バイアス電圧が印加される。現像バイアス電圧は、−５００ＶのＤＣ電圧と、周波数１８００Ｈｚ、ピーク間電圧１６００Ｖの矩形のＡＣ電圧を重畳したものを用いた。これにより、感光ドラム１側の静電潜像がトナー現像される。
【０１１５】
現像剤ｔ即ち一成分磁性トナーは、結着樹脂、磁性体粒子、電荷制御剤を混合し、混線、粉砕、分級の各工程を経て作成し、これに流動化剤等を外添剤として添加して作成されたものである。トナーの重量平均粒径（Ｄ４）は７μｍであった。
【０１１６】
本実施例においてはこの現像剤ｔ１００重量部に対して帯電促進粒子としての導電性粒子ｍ２を２重量％添加してある。
【０１１７】
（４）現像剤ｔと導電性粒子ｍ２の感光ドラム１への移行
現像器４の現像剤ｔに重量％で２％添加した導電性粒子ｍ２は、現像器４による感光ドラム１側の静電潜像のトナー現像時に現像部ａにおいてトナーとともに適当量が感光ドラム１側に移行する。
【０１１８】
感光ドラム１上のトナー像は転写ニップ部ｂにおいて転写バイアスの影響で記録材Ｐ側に引かれて積極的に転移するが、感光ドラム１上の導電性粒子ｍ２は導電性であることで記録材Ｐ側には積極的には転移せず、感光ドラム１上に実質的に付着保持されて残留する。
【０１１９】
そしてプリンタはクリーナレスであることで、転写後の感光ドラム１面に残存の上記の導電性粒子ｍ２は感光ドラム１と帯電ローラ２のニップ部である帯電ニップ部ｎに感光ドラム１面の移動でそのまま持ち運ばれて帯電ローラ２に付着し、帯電ローラ２に対して供給される。
【０１２０】
即ち、帯電ローラ２から導電性粒子が脱落しても、プリンタが稼働されることで、現像器４の現像剤ｔに含有させてある導電性粒子ｍ２が現像部ａで感光ドラム１体面に移行し該感光ドラム１面の移動により転写ニップ部ｂを経て帯電ニップ部ｎに持ち運ばれて帯電ローラ２に逐次に供給される。
【０１２１】
帯電ローラ２から脱落した導電性粒子は現像器４に回収されて現像剤ｔに混入して循環使用される。
【０１２２】
プリンタはクリーナレスであることで、転写後の感光ドラム１面に残存の転写残トナーは感光ドラム１と帯電ローラ２の接触部である帯電ニップ部ｎに感光ドラム１面の移動でそのまま持ち運ばれて帯電ローラ２に付着・混入する。このように転写残トナーが帯電ローラ２に付着・混入しても、導電性粒子ｍ１・ｍ２が感光ドラム１と帯電ローラ２とのニップ部である帯電ニップ部ｎに介存することにより、帯電ローラ２の感光ドラム１への緻密な接触性と接触抵抗を維持できるため、帯電ローラ２の転写残トナーによる汚染にかかわらず、低印加電圧でオゾンレスの直接注入帯電を長期に渡り安定に維持させることができ、均一な帯電性を与えることが出来る。
【０１２３】
帯電ローラ２が感光ドラム１に対して速度差を持って接触していることで、転写ニップ部ａから帯電ニップ部ｎへ至った転写残トナーはパターンが撹乱されて崩され、中間調画像において、前回の画像パターン部分がゴーストとなって現れることがなくなる。
【０１２４】
帯電ローラ２に付着・混入した転写残トナーは帯電ローラ２から感光ドラム１上に徐々に吐き出されて感光ドラム１面の移動とともに現像部に至り、現像手段において現像同時クリーニング（回収）される。
【０１２５】
現像同時クリーニングは前述したように、転写後に感光体１上に残留したトナーを引き続く画像形成工程の現像時、即ち引き続き感光体を帯電し、露光して潜像を形成し、その潜像の現像時において、現像装置のかぶり取りバイアス、即ち現像装置に印加する直流電圧と感光体の表面電位間の電位差であるかぶり取り電位差ｖｂａｃｋによって回収するものである。本実施例におけるプリンタのように反転現像の場合では、この現像同時クリーニングは、感光体の暗部電位から現像スリーブにトナーを回収する電界と、現像スリーブから感光体の明部電位ヘトナーを付着させる電界の作用でなされる。
【０１２６】
（５）導電性粒子ｍ１・ｍ２
本実施例では、予め帯電ローラ２に塗布した帯電促進粒子としての導電性粒子ｍ１は、比抵抗が１０6Ω・ｃｍ、平均粒径３μｍの導電性酸化亜鉛粒子を用いた。
【０１２７】
均一な帯電性を得るために、導電性粒子の粒径は１０μｍ以下で細かい方が好ましい。特には、１０ｎｍ以上でかつ１画素の大きさ以下あることが好ましい。
【０１２８】
また粒子抵抗は粒子を介した電荷の授受を行うため比抵抗としては１０12Ω・ｃｍ以下が望ましく、さらには１０10Ω・ｃｍ以下が望ましい。
【０１２９】
帯電促進粒子は、一次粒子の状態で存在するばかりでなく二次粒子の凝集した状態で存在することもなんら問題はない。
【０１３０】
本実施例において、現像剤に混合した帯電促進粒子としての導電性粒子ｍ２は予め帯電ローラ２に塗布した導電性粒子ｍ１と同等なものを用いた。
【０１３１】
導電性粒子ｍ２は粒径が小さ過ぎると、この低抵抗粒子がトナーの表面を覆うことになりトナーが十分に摩擦帯電できなくなり、現像特性を低下させてしまう。また粒径が大きすぎると、該粒子が露光時に遮光したり、現像後はトナー中で該粒子が目立って画像ムラなどになり画像を悪化させてしまう。そこで現像剤に添加する導電性粒子の粒径は、０．１μｍ以上でトナー粒径以下が望ましい。
【０１３２】
上記の導電性粒子が被帯電体である感光ドラム１と接触帯電部材である帯電ローラ２とのニップ部である帯電ニップ部ｎに介存していることで、該粒子の滑剤効果により、摩擦抵抗が大きくてそのままでは感光ドラム１に対して速度差を持たせて接触させることが困難であった帯電ローラであっても、それを感光ドラム１面に対して無理なく容易に効果的に速度差を持たせて接触させた状態にすることが可能となる。
【０１３３】
帯電ローラ２と感光ドラム１との間に速度差を設けることにより、帯電ローラ２と感光ドラム１のニップ部において導電性粒子ｍ１・ｍ２が感光ドラム１に接触する機会を格段に増加させ、高い接触性を得ることができ、帯電ローラ２と感光ドラム１のニップ部に存在する導電性粒子ｍ１・ｍ２が感光ドラム１表面を隙間なく摺擦することで感光ドラム１に電荷を直接注入できるようになり、帯電ローラ２による感光ドラム１の接触帯電は導電性粒子ｍ１・ｍ２の介存により直接注入帯電が支配的となる。
【０１３４】
（６）感光体１
本実施例では、帯電促進粒子と被帯電体表面との摩擦力を低減することと被帯電体表面の抵抗を調整して、更に安定して均一に帯電を行う目的として、実施例１において被帯電体としての感光体１の表面に電荷注入層を設けた。
【０１３５】
図３は、本例で使用した、表面に電荷注入層１６を設けた感光体１の層構成模型図である。即ち該感光体１は、アルミドラム基体（Ａｌドラム基体）１１上に下引き層１２、正電荷注入防止層１３、電荷発生層１４、電荷輸送層１５の順に重ねて塗工された一般的な有機感光体ドラムに電荷注入層１６を塗布することにより、帯電性能を向上したものである。
【０１３６】
電荷注入層１６は、バインダーとしての光硬化型のアクリル樹脂に、導電性粒子（導電フィラー）としてのＳｎＯ2超微粒子１６ａ（径が約０．０３μｍ）、４フッ化エチレン樹脂（商品名テフロン）などの滑材、重合開始剤等を混合分散し、塗工後、光硬化法により膜形成したものである。
【０１３７】
電荷注入層１６として重要な点は、表層の抵抗と表面エネルギーにある。電荷の直接注入による帯電方式においては、被帯電体側の抵抗を下げることでより効率良く電荷の授受が行えるようになる。一方、像担持体（感光体）として用いる場合には静電潜像を一定時間保持する必要があるため、電荷注入層１６の体積抵抗値としては１×１０9〜１×１０14（Ω・ｃｍ）の範囲が適当である。
【０１３８】
また電荷注入層に滑材が含有されてあることで、被帯電体の表面エネルギーが小さくなる。そのためトナーが転写材に移動しやすく、紙粉も被帯電体に付着しにくいため、接触帯電部材はトナーや紙粉などに汚染が低減され、長期にわたり帯電ローラの帯電能が維持される。更に促進粒子と被帯電体との摩擦力が小さくなるため、被帯電体の削れが大幅に低減される。
【０１３９】
上記のように、感光体表層に注入帯電層を持つことで、本帯電装置を長期に使用した場合においても直接注入帯電を安定して行うことが出来きる。
【０１４０】
〈比較例１〉
本比較例は前記実施例１のプリンタにおいて、接触帯電部材としての帯電ローラ２は芯金２ａ上に可撓性部材としてウレタンにカーボンを分散した中抵抗の弾性発泡体の層２ｂ′を形成し、その発泡体のセル構造は「連続気泡」（図５）である。該帯電ローラの軸方向における弾性発泡体層２ｂ′の長さが２５ｍｍになるように切断してなる供試体１７（図２）の軸方向の一方の側を大気圧に、他方の側を大気圧よりも１００ｍｍＨｇだけ低い気圧にした時、通気量が１５０ｃｃ／ｃｍ2ｍｉｎとなる通気特性を有しているものである。その他は実施例１のプリンタと同じである。
【０１４１】
〈比較例２〉
本比較例は前記実施例１のプリンタにおいて、接触帯電部材としての帯電ローラ２は芯金２ａ上に可撓性部材としてシリコーンゴムにカーボンを分散した中抵抗の弾性発泡体の層２ｂ″を形成し、その弾性発泡体のセル構造は「独立気泡」（図）６である。該帯電ローラの軸方向における弾性発泡体層２ｂ″の長さが２５ｍｍになるように切断してなる供試体（図２）の軸方向の一方の側を大気圧に、他方の側を大気圧よりも１００ｍｍＨｇだけ低い気圧にした時、通気量が０となる通気特性を有しているものである。その他は実施例１のプリンタと同じである。
【０１４２】
〔評  価〕
１．画像欠陥評価
上記の実施例１及び比較例１、２において画像欠陥の評価を行った。その結果を表１にまとめて示した。
【０１４３】
評価はＡ４紙を用い、縦横ｌｃｍの格子パターンを２０００枚印字後（Ａ４縦方向）と５０００枚印字後に行った。
【０１４４】
画像欠陥の評価では、中間調画像を出力して、黒点と白点の画像の欠陥数から評価を行った。本画像形成装置は６００ｄｐｉレーザスキャナーを使用し画像形成を行った。本評価において中間調画像とは、主走査方向に１ラインを記録し、その後２ラインを非記録とする縞模様を意味し、全体としての中間調の濃度を再現している。
【０１４５】
本実施例では反転現像系で画像形成を行っているので、画像露光が阻害された場合、白点として画像に現れる。これらの欠陥部位の数を以下の基準で評価した。
【０１４６】
×：中間調画像に直径０．３ｍｍ以下の白点が３０以上存在する
○：中間調画像に直径０．３ｍｍ以下の白点が６〜２９存在する。
【０１４７】
◎：中間調画像に直径０．３ｍｍ以下の白点が５以下である。
【０１４８】
本実施例では反転現像系で画像形成を行っているので、局所的に感光体への帯電が阻害された場合、黒点として画像に現れる。これらの欠陥部位の数を以下の基準で評価した。
【０１４９】
×：中間調画像に直径０．３ｍｍ以下の黒点が３０以上存在する
○：中間調画像に直径０．３ｍｍ以下の黒点が６〜２９存在する。
【０１５０】
◎：中間調画像に直径０．３ｍｍ以下の黒点が５以下である。
【０１５１】
【表１】
0003848097.tif 000002
【０１５２】
実施例１は格子パターンを２０００枚印字後においても５０００枚印字後においても、中間調画像に画像欠陥がほとんどなかった。画像欠陥が表れなかった理由は次の通りである。
【０１５３】
帯電ローラ２に用いている半独立半連続気孔の発泡弾性体２ｂが連続気泡の構造の性質を持っているため、粒子の保持能力が高く、転写残トナーを一時的に貯えることができる。そして帯電ローラは徐々に感光ドラム上に転写残トナを吐き出している。その結果、感光ドラム上にある転写残トナーは露光をほとんど遮らず、中間調画像に白点の画像欠陥が現れなかった。
【０１５４】
またこの発泡弾性体２ｂが独立気泡の構造の性質も持っているため、繊維質の紙粉を取り込みにくくなっている。そのため、印字枚数が増加しても、帯電ローラに紙粉が蓄積されず、紙粉が核になって転写残トナーが帯電ローラ上の各所で塊になることはない。その結果、帯電ローラは紙粉の汚染のない良好な状態であるため、中間調画像に黒点の画像欠陥が現れなかった。
【０１５５】
比較例１では２０００枚印字後においては中間調画像に画像欠陥がほとんどなかったが、５０００枚印字後において中間調画像に黒点の画像欠陥が表れた。これは、比較例１では帯電ローラに用いている発泡弾性体２ｂ′が連続気泡の構造であるため、繊維質の紙粉を取り込み易くなっている。そのため、印字枚数が増加するにつれて、帯電ローラに紙粉が蓄積されて、各所で紙粉汚染による帯電不良を引き起こしたからである。一方、比較例１では白点の画像欠陥はほとんど現れなかった。これは発泡弾性体２ｂ′が連続気泡の構造であるため、感光体上にある転写残トナーは露光をほとんど遮らず、中間調画像に白点の画像欠陥が現れなかった。
【０１５６】
比較例２では２０００枚印字後においても５０００枚印字後においても中間調画像に白点の画像欠陥が現れた。比較例２では帯電ローラに用いている発泡弾性体２ｂ″が独立気泡の構造であるため、帯電ローラは一度に転写残トナーを感光体上にトナーを吐き出す。その結果、中間調画像に白点の画像欠陥が現れた。一方、比較例２では黒点の画像欠陥はほとんど表れなかった。これは発泡弾性体２ｂ″が独立気泡の構造であるため、帯電ローラは紙粉を蓄積しない。その結果、中間調画像に黒点の画像欠陥が現れなかった。
【０１５７】
２．ベタ白のトナーカブリの評価
上記の実施例１及び比較例１、２においてベタ白のトナーカブリの評価を行った。その結果を表２にまとめて示した。
【０１５８】
評価はＡ４紙を用い、縦横ｌｃｍの格子パターンを２０００枚印字後（Ａ４縦方向）と５０００枚印字後それぞれにおいて、印字率が２０％の文字パターン印字後、連続して、ベタ白画像を印字し、そのベタ白画像で評価をおこなった。
【０１５９】
ベタ白画像の評価は、反射濃度計を用いて、プリンタを通していないそのままの紙の反射率を任意に１０点とベタ白を記録した紙の反射率を任意に１０点を測定し、それぞれ、反射率が最も小さい値を求めて、その２つの反射率の差で評価した。そのままの紙とベタ白を記録する前の紙はほぼ同じ反射率である。
【０１６０】
これらの反射率の差を以下の基準で評価した。
【０１６１】
×：反射率の差が２．０％以上
○：反射率の差が１．０％以上２．０％未満
◎：反射率の差が１．０％未満
【０１６２】
【表２】
0003848097.tif 000003
【０１６３】
実施例１は格子パターンを２０００枚印字後においても５０００枚印字後においても、ベタ白画像にトナーのカブリがほとんどなかった。これは帯電ローラに用いている半独立半連続の発泡弾性体２ｂが連続気泡の構造の性質を持っているため、粒子の保持能力が高く、転写残トナーを一時的に貯えることができる。そして帯電ローラは徐々に感光体上に転写残トナーを吐き出している。その結果、感光体上にある転写残トナーのほとんどが現像器で回収されたからである。
【０１６４】
比較例１において、格子パターンを２０００枚印字後においても５０００枚印字後においても、ベタ白画像にトナーのカブリがほとんどなかった。これは帯電ローラに用いている発泡弾性体２ｂ′が連続気泡の構造を持っているため、粒子の保持能力が高く、転写残トナーを一時的に貯えることができるからである。
【０１６５】
比較例２は格子パターンを２０００枚印字後においても５０００枚印字後においても、ベタ白画像にトナーのカブリがあった。これは帯電ローラに用いている発泡弾性体２ｂ″が独立気泡の構造の性質を持っているため、粒子の保持能力が低く、転写残トナーを一時的に貯えることができない。そのため帯電ローラは感光体上に転写残トナーを一度に吐き出している。その結果、感光体上にある転写残トナーが現像器で回収しきれないからである。
【０１６６】
〈その他〉
１）弾性帯電部材に印加する帯電バイアスは交番電圧成分（ＡＣ成分、周期的に電圧値が変化する電圧）を含むものであってもよい。交番電圧成分の波形としては、正弦波、矩形波、三角波等適宜使用可能である。直流電源を周期的にオン／オフすることによって形成された矩形波であってもよい。
【０１６７】
２）画像形成装置の場合において、像担持体としての感光体の帯電面に対する情報書き込み手段としての像露光手段は実施例のレーザー走査手段以外にも、例えば、ＬＥＤのような固体発光素子アレイを用いたディジタル露光手段であってもよい。ハロゲンランプや蛍光灯等を原稿照明光源とするアナログ的な画像露光手段であってもよい。要するに、画像情報に対応した静電潜像を形成できるものであればよい。
【０１６８】
３）像担持体は静電記録誘電体などであってもよい。この場合は該誘電体面を一様に帯電した後、その帯電面を除電針ヘッドや電子銃等の除電手段で選択的に除電して目的の画像情報に対応した静電潜像を書き込み形成する。
【０１６９】
４）画像形成装置の場合において、静電潜像のトナー現像方式・手段は任意である。正規現像方式でも反転現像方式でもよい。
【０１７０】
一般的に、静電潜像の現像方法は、非磁性トナーについてはこれをブレード等でスリーブ等の現像剤担持搬送部材上にコーティングし、磁性トナーについてはこれを現像剤担持搬送部材上に磁気力によってコーティングして搬送して像担持体に対して非接触状態で適用し静電潜像を現像する方法（１成分非接触現像）と、上記のように現像剤担持搬送部材上にコーティングしたトナーを像担持体に対して接触状態で適用し静電潜像を現像する方法（１成分接触現像）と、トナー粒子に対して磁性のキャリアを混合したものを現像剤（２成分現像剤）として用いて磁気力によって搬送して像担持体に対して接触状態で適用し静電潜像を現像する方法（２成分接触現像）と、上記の２成分現像剤を像担持体に対して非接触状態で適用し静電潜像を現像する方法（２成分非接触現像）との４種類に大別される。
【０１７１】
【発明の効果】
以上説明したように、接触帯電において、帯電部材に用いている発泡弾性体の構造を半独立半連続気泡にすることにより、帯電部材は繊維質の紙粉による汚染が無く、帯電均一性に優れかつ低印加電圧でオゾンレスの直接注入帯電を長期に渡り安定に実現して、長期の印字において中間調画像においても帯電ムラのない、高品位な良好な画像を長期に渡り安定に出力させることができる。また、帯電部材は転写残トナーを一時的に貯えられるので、ベタ白画像においてもトナーのカブリのない、高品位な良好な画像を長期に渡り安定に出力させることができる。
【図面の簡単な説明】
【図１】  実施例の画像形成装置の概略構成図
【図２】  帯電部材の構成部材である弾性発泡体の通気量の測定要領説明図
【図３】  表面に電荷注入層を具備させた感光体の層構成模型図
【図４】  帯電部材の弾性発泡体のセル構造が「半独立半連続気孔」である場合の粒子の取り込み・吐き出し説明図
【図５】  帯電部材の弾性発泡体のセル構造が「連続気孔」である場合の粒子の取り込み・吐き出し説明図
【図６】  帯電部材の弾性発泡体のセル構造が「独立気孔」である場合の粒子の取り込み・吐き出し説明図
【図７】  帯電特性グラフ
【図８】  実施例の帯電部材表面の拡大図
【符号の説明】
１・・感光体（像担持体、被帯電体）、２・・帯電ローラ、２ａ・・芯金、２ｂ，２ｂ′，２ｂ″・・中抵抗の弾性発泡体層、３・・レーザービームスキャナ（露光器）、４・・現像器、５・・転写ローラ、６・・定着装置、７・・プロセスカートリッジ、Ｐ・・転写材、Ｓ１〜Ｓ３・・バイアス印加電源、ｔ・・現像剤（トナー）、ｍ１，ｍ２・・導電性粒子（帯電促進粒子）
Ａ・・セルの投影面積、Ｂ・・空隙の面積
【図１】
0003848097.tif 000004
【図２】
0003848097.tif 000005
【図３】
0003848097.tif 000006
【図４】
0003848097.tif 000007
【図５】
0003848097.tif 000008
【図６】
0003848097.tif 000009
【図７】
0003848097.tif 000010
【図８】
0003848097.tif 000011